(57)【特許請求の範囲】
【請求項１】
二本以上の光ファイバを互いに撚り合わせ、
撚り合わせた前記二本以上の光ファイバの結合領域に溶融延伸を施し、
入力された波長の光について所定範囲内の挿入損失で、偏波依存損失が最小となるときに、前記溶融延伸を停止して光カプラを製造する、波長平坦型光カプラの製造方法。
【請求項２】
請求項１に記載の波長平坦型光カプラの製造方法であって、
所定の光ファイバについて、細径化し、溶融延伸したときに、入力された所定の２つの波長の光の間の挿入損失差が所定範囲内となるように設定された予備延伸条件、および、前記所定範囲内の挿入損失で偏波依存損失が最小となる溶融延伸条件をそれぞれ設定し、
二本以上の前記光ファイバの少なくとも一本の光ファイバに前記予備延伸条件を満たすように予備延伸を施したのち、前記二本以上の光ファイバを互いに撚り合わせ、撚り合わせた前記二本以上の光ファイバの結合領域に、溶融延伸を施し、前記結合領域の長さが前記溶融延伸条件を満たすときに前記溶融延伸を停止して光カプラを製造する、波長平坦型光カプラの製造方法。
【請求項３】
前記溶融延伸を、所定の２つの波長の短い方の波長で挿入損失のモニタを行いながら施す、請求項２に記載の波長平坦型光カプラの製造方法。
【請求項４】
前記溶融延伸条件が、所定の２つの波長における挿入損失をそれぞれ測定して、前記２つの波長の間における挿入損失差を求め、前記挿入損失差に対応する偏波依存性を求め、所定範囲内の挿入損失で前記偏波依存性が最小となる点で溶融延伸を停止することからなっている、請求項２または３に記載の波長平坦型光カプラの製造方法。
【請求項５】
前記予備延伸条件は、予備延伸長を変化させて、予備延伸を最適化することからなっている、請求項２または４に記載の波長平坦型光カプラの製造方法。
【請求項６】
前記２つの波長が１３１０nmおよび１５５０nmであり、前記挿入損失差を１３１０nmにおける挿入損失から１５５０nmにおける挿入損失を減じて求める、請求項３または４に記載の波長平坦型光カプラの製造方法。
【請求項７】
１３１０nmおよび１５５０nmで結合比が９９：１〜５０：５０の範囲内である、請求項２から６の何れか１項に記載の波長平坦型光カプラの製造方法。
【請求項８】
請求項１に記載の波長平坦型光カプラの製造方法であって、
所定の２つの波長の結合比が等しくなく且つ所定範囲内の挿入損失で、偏波依存性が最小となるときに、前記溶融延伸を停止して光カプラを製造する、波長平坦型光カプラの製造方法。
【発明の詳細な説明】
【技術分野】
【０００１】
本発明は、複数本の光ファイバの結合領域を溶融延伸して製造する波長平坦型光カプラおよびその製造方法に関する。
【背景技術】
【０００２】
光伝送システムにおいて使用される光カプラは、レンズを用いた光学部品を利用する製品に始まり、現在では光ファイバを利用する製品が主流となっている。光ファイバ利用型の光カプラの中で、その製法から溶融テーパ型光ファイバカプラと呼ばれるものがある。溶融テーパ型光ファイバカプラは、２本以上の光ファイバを平行に近接させ、その両端を固定して治具上に設置し、２本以上の光ファイバの一部をマイクロトーチなどで加熱して溶融一体化すると同時に長手方向に引張り延伸して作製されている。溶融、延伸することによって２本の光ファイバは細径化してコア同志が近接し、コア中を伝搬する光の分岐結合が行われる。
【０００３】
溶融テーパ型の光ファイバカプラは、２本以上の光ファイバを平行に密着させ溶融、延伸することによって作製することができるので、比較的容易な作製方法となっている。ところで、溶融テーパ型の光ファイバカプラに限らず、一般に光カプラは分岐比が非常に重要な要素となっている。溶融テーパ型光ファイバを作製する上で所定の分岐比を得るためには、加熱温度、引張り張力、延伸量等の厳密な制御が要求される。
【０００４】
溶融されて形成された光ファイバカプラは、２本以上の光ファイバを用い、これらをお互いに数回撚り合わせ、撚り合わされた部分を加熱し、一方で撚り合わされた部分を引き伸ばして徐々に細径化してテーパ形状にしお互いに溶融させる。この型のカプラでは、多数の光ファイバのうちの一本を伝搬する光信号を他の多数のファイバに結合させることができる。
【０００５】
このような光ファイバカプラは、低損失であり、温度安定性に優れ、機械的に硬く、製造が容易であるので、光ファイバ通信網において使用するのに適している。
しかし、これらの光ファイバカプラの結合比は波長に依存することが知られている。互いに溶融されて２×２ポートの光カプラにおいては、２つの受け手側ファイバに結合するパワーを約５０対５０に分割することが必要であり、１．５５μmで５０対５０に分割されるように製造時にカプラを引き伸ばすと、１．３１μmにおける分割比が非常に異なってしまう。従って、１．５５μmと１．３１μmとの双方の波長で動作する必要のある通信網で使用するには不十分である。実用的には、結合比が波長に依存しない光ファイバカプラが必要である。
【０００６】
特開平８−３０４６６２には、光ファイバカプラの結合比の波長依存性を小さくする光ファイバカプラが開示されている。即ち、結合比の波長依存性が小さい、即ち波長に対する結合比特性がほぼ平坦な光ファイバカプラを提供するために、特開平８−３０４６６２に開示された光ファイバカプラは、１つの光ファイバの伝搬光が他の１つ以上の光ファイバに結合するあらかじめ定められた長さの結合領域を備え、その１つの光ファイバの結合領域内に伝搬定数が他の光ファイバの伝搬定数とわずかに異なって設定された光ファイバカプラにおいて、あらかじめ定められた長さは、この光ファイバカプラの形成時に２つのあらかじめ選択された波長における結合比が最初に等しくなる最小の長さに等しく設定されている。
【０００７】
特開平８−３０４６６２によると、例えば、１．３μmおよび１．５２μmの放射で約５０%対５０％に光パワーを分割できる２×２ポートの光ファイバカプラを製造することができることが開示されている。
【特許文献１】特開平８−３０４６６２号公報
【発明の開示】
【発明が解決しようとする課題】
【０００８】
上述した先行技術によると、２つのあらかじめ設定された波長でその結合係数が等しく、波長に対して結合比特性が平坦な光ファイバカプラを得ることが期待されている。しかしながら、結合比の波長依存性を小さくする、即ち、結合領域の長さを、あらかじめ選択された２つの波長における結合比が最初に等しくなるような最小の長さに等しく設定すると、良好な波長平坦型の光カプラを得ることができないという問題点がある。即ち、上述した光カプラを伝送システムに適用すると、伝送システムの品質が劣化するという問題点がある。
【０００９】
従って、この発明の目的は、従来の問題点を解決して、優れた性能の波長平坦型光カプラを提供することにある。
【課題を解決するための手段】
【００１０】
本発明者は、上述した従来の問題点を解決すべく鋭意研究を重ねた。その結果、優れた性能の波長平坦型の光カプラを得るためには、結合比の波長依存性を小さくする、即ち、結合領域の長さを、あらかじめ選択された２つの波長における結合比が最初に等しくなるような最小の長さに等しく設定するのではなく、偏波依存性を考慮することが必要であることが判明した。特に伝送システムの品質を高めるためには、偏波依存性を最小化することが必要であり、伝送システムを構成する１つの要素としての光カプラにおいても、偏波依存性を最小化することが重要である。
【００１１】
即ち、所定の２つの波長（例えば、１３１０nmおよび１５５０nm）における挿入損失を測定し、２つの波長における挿入損失が等しくなるような条件において、偏波依存性は小さくなっていないことが判明した。即ち、挿入損失（波長依存性）および偏波損失（偏波依存性）の２つの要件を満たすことが必要である。そのためには、挿入損失の許容範囲内で、偏波依存性が最小となるように結合領域の長さを設定することによって、優れた性能の波長平坦型の光カプラを得ることができることが判明した。
【００１２】
この発明は、上記研究結果に基づいてなされたものであって、この発明の波長平坦型光カプラの製造方法の第１の態様は、二本以上の光ファイバを互いに撚り合わせ、
撚り合わせた前記二本以上の光ファイバの結合領域に溶融延伸を施し、
入力された波長の光について所定範囲内の挿入損失で偏波依存性が最小となるときに、前記溶融延伸を停止して光カプラを製造する、波長平坦型光カプラの製造方法である。
【００１３】
この発明の波長平坦型光カプラの製造方法の第２の態様は、所定の光ファイバについて、細径化し、溶融延伸したときに、入力された所定の２つの波長の光の間の挿入損失差が所定範囲内となるように設定された予備延伸条件、および、前記所定範囲内の挿入損失で偏波依存性が最小となる溶融延伸条件をそれぞれ設定し、
二本以上の前記光ファイバの少なくとも一本の光ファイバに前記予備延伸条件を満たすように予備延伸を施し、前記二本以上の光ファイバを互いに撚り合わせ、撚り合わせた前記二本以上の光ファイバの結合領域に、溶融延伸を施し、前記結合領域の長さが前記溶融延伸条件を満たすときに前記溶融延伸を停止して光カプラを製造する、波長平坦型光カプラの製造方法である。
【００１４】
この発明の波長平坦型光カプラの製造方法の第３の態様は、前記溶融延伸を、所定の２つの波長の短い方の波長で挿入損失のモニタを行いながら施す、波長平坦型光カプラの製造方法である。
【００１５】
この発明の波長平坦型光カプラの製造方法の第４の態様は、前記溶融延伸条件が、所定の２つの波長における挿入損失をそれぞれ測定して、前記２つの波長の間における挿入損失差を求め、前記挿入損失差に対応する偏波依存性を求め、所定範囲内の挿入損失で前記偏波依存性が最小となる点で溶融延伸を停止することからなっている、波長平坦型光カプラの製造方法である。
【００１６】
この発明の波長平坦型光カプラの製造方法の第５の態様は、前記予備延伸条件は、予備延伸長を変化させて、予備延伸を最適化することからなっている、波長平坦型光カプラの製造方法である。
【００１７】
この発明の波長平坦型光カプラの製造方法の第６の態様は、前記２つの波長が１３１０nmおよび１５５０nmであり、前記挿入損失差を１３１０nmにおける挿入損失から１５５０nmにおける挿入損失を減じて求める、波長平坦型光カプラの製造方法である。
【００１８】
この発明の波長平坦型光カプラの製造方法の第７の態様は、１３１０nmおよび１５５０nmで結合比が９９：１〜５０：５０の範囲内である、波長平坦型光カプラの製造方法である。
さらにこの発明の波長平坦型光カプラの製造方法の第８の態様は、第１の態様の波長平坦型光カプラの製造方法であって、所定の２つの波長の結合比が等しくなく且つ所定範囲内の挿入損失で、偏波依存性が最小となるときに、前記溶融延伸を停止して光カプラを製造する、波長平坦型光カプラの製造方法である。
【発明の効果】
【００２３】
この発明によると、挿入損失（波長依存性）だけでなく、偏波依存損失（偏波依存性）を考慮して、溶融延伸の結合領域長を設定するので、優れた性能の波長平坦型光カプラを提供することができる。
【発明を実施するための最良の形態】
【００２４】
この発明の波長平坦型光カプラおよびその製造方法の態様について図面を参照しながら詳細に説明する。
この発明の波長平坦型光カプラの製造方法の１つの態様は、所定の光ファイバについて、予備延伸条件、および、所定範囲内の挿入損失で偏波依存性が最小となる溶融延伸条件をそれぞれ設定し、
二本以上の前記光ファイバの少なくとも一本の光ファイバに前記予備延伸条件を満たすように予備延伸を施し、前記二本以上の光ファイバを互いに撚り合わせ、拠り合わせた前記二本以上の光ファイバの結合領域に、所定の２つの波長の短い方の波長でモニタを行いながら溶融延伸を施し、前記結合領域の長さが前記溶融延伸条件を満たすときに前記溶融延伸を停止して光カプラを製造する、波長平坦型光カプラの製造方法である。
【００２５】
即ち、溶融延伸条件（即ち、結合領域の長さ）を次のようにして設定する。先ず、所定の２つの波長（例えば１３１０nmおよび１５５０nm）における挿入損失をそれぞれ測定し、２つの波長の間における挿入損失差を求める。次いで、挿入損失差に対応する挿入損失（波長依存性）および偏波依存損失（偏波依存性）をプロットし、挿入損失の許容範囲内で、偏波依存性が最小となるように結合領域の長さを設定する。
【００２６】
この発明の波長平坦型光カプラの製造方法の他の態様において、前記予備延伸条件は、予備延伸長を変化させて、予備延伸を最適化することからなっている。更に、前記２つの波長が１３１０nmおよび１５５０nmであり、前記挿入損失差を１３１０nmにおける挿入損失から１５５０nmにおける挿入損失を減じて求める。更に、１３１０nmおよび１５５０nmで結合比が９９：１〜５０：５０の範囲内である。
【００２７】
即ち、この発明の波長平坦型光カプラの製造方法においては、先ず、所定の品種の光ファイバについて、予備延伸条件、および、所定範囲内の挿入損失で偏波依存性が最小となる溶融延伸条件をそれぞれ設定する。
予備延伸条件は、予備延伸長を変化させて、予備延伸を最適化する。溶融延伸条件は、上述したように、所定の２つの波長（例えば１３１０nmおよび１５５０nm）における挿入損失をそれぞれ測定し、２つの波長の間における挿入損失差を求める。次いで、挿入損失差に対応する挿入損失（波長依存性）および偏波依存損失（偏波依存性）をプロットし、挿入損失の許容範囲内で、偏波依存性が最小となるように結合領域の長さを、溶融延伸条件として設定する。
【００２８】
即ち、下記の式で定義される挿入損失差に対して、挿入損失、偏波依存性を求める：
挿入損失差＝（１３１０nmにおける挿入損失）−（１５５０nmにおける挿入損失）
次いで、挿入損失の許容範囲内で偏波依存性が最小となるように延伸長を求める。
【００２９】
図１は、この発明の溶融延伸条件を説明する図である。図１に示すように、長波長（１５５０ｎｍ）および短波長（１３１０ｎｍ）の結合比は、Ａ点において等しくなっている。一方、偏波依存損失（ＰＤＬ）は、Ｂ点において最小となっている。溶融延伸条件即ち溶融延伸長は、結合比が等しくなるＡ点ではなく偏波依存損失（ＰＤＬ）が最小となるＢ点に設定される。
上述したように設定した予備延伸条件および溶融延伸条件に基づいて、予備延伸を行い、２つの波長の短い方の波長によってモニタしながら溶融延伸する。
【００３０】
以下、例として１３１０nmおよび１５５０nmで結合比９０：１０となる光カプラの製造方法について説明する。他の品種についても基本的に同様の方法で行う。
【００３１】
二本の光ファイバを互いに拠り合せて結合領域を溶融延伸する。この際、二本の光ファイバの一方の光ファイバを延伸（予備延伸）して、他方の光ファイバよりも細径化しておく。
モニタ用の光を入射しながら（入射する光の波長は１３１０nmを使用した）溶融延伸を行い、設定した結合領域長に達すると溶融延伸を停止する。
【００３２】
図２は、結合比９０：１０のときの挿入損失差に対応する挿入損失を示すグラフである。図２には、予備延伸長をほぼ最適化した後の測定データを示している。縦軸に挿入損失（dB）を、横軸に挿入損失差(dB)をそれぞれ示す。
図２に示すように、波長１３１０nmの挿入損失は、９．９から１０．６（dB）で変化している。一方の波長１５５０nmの挿入損失は、９．３から１０．７(dB)で変化している。挿入損失差は、−０．５（即ち、波長１５５０nmにおける挿入損失が波長１３１０nmにおける挿入損失を上回っている）から１．０（波長１３１０nmにおける挿入損失が波長１５５０nmにおける挿入損失を上回っている）の間を推移している。図２から明らかなように、挿入損失差が０．０のとき、波長１３１０nmおよび波長１５５０nmにおける挿入損失が１０．３dBであり、２つの波長における挿入損失が等しくなる条件が見出せる。
【００３３】
図３は、結合比９０：１０のときの挿入損失差に対応する偏波依存性を示すグラフである。図３においても、予備延伸長をほぼ最適化した後の測定データを示している。縦軸に偏波依存損失（dB）を、横軸に挿入損失差(dB)をそれぞれ示す。波長１３１０nmの偏波依存性損失は、０．０１から０．０７（dB）で変化している。一方の波長１５５０nmの偏波依存損失は、０．０４から０．２１(dB)で変化している。挿入損失差は、−０．５（即ち、波長１５５０nmにおける挿入損失が波長１３１０nmにおける挿入損失を上回っている）から１．０（波長１３１０nmにおける挿入損失が波長１５５０nmにおける挿入損失を上回っている）の間を推移している。
【００３４】
図３から明らかなように、挿入損失差が０．０のときには、波長１３１０nmにおける偏波依存損失が０．０４dBであるのに対して、波長１５５０nmにおける偏波依存損失は０．１６dBであり、偏波依存損失は挿入損失差が０．０のときに最小にはならないことがわかる。
図２および図３に示した場合には、挿入損失差は＋０．７ｄBとなっている。
図８は、結合比８０：２０のときの挿入損失差に対応する挿入損失を示すグラフである。図９は、結合比８０：２０のときの挿入損失差に対応する偏波依存性を示すグラフである。図８および図９に示すように、結合比８０：２０のときにおいても、結合比９０：１０のときと同様に、偏波依存損失は挿入損失差が０．０のときに最小にはならないことがわかる。
図１０は、結合比５０：５０のときの挿入損失差に対応する挿入損失を示すグラフである。図１１は、結合比５０：５０のときの挿入損失差に対応する偏波依存性を示すグラフである。図１０および図１１に示すように、結合比５０：５０のときにおいても、結合比９０：１０のときと同様に、偏波依存損失は挿入損失差が０．０のときに最小にはならないことがわかる。
【００３５】
上述したように、２つの波長１３１０nmおよび波長１５５０nmにおける挿入損失が等しい条件で溶融延伸を停止して結合領域の長さを決定するだけでは、優れた性能の波長平坦型光カプラを得ることが出来ない。即ち、挿入損失および偏波依存性の２つの要件を満足する結合領域の長さを決定して、溶融延伸を停止することが重要である。即ち、挿入損失が製品の許容範囲内で、かつ偏波依存性ができるだけ小さくなる条件で結合領域の長さを決定して、光カプラを製造することによって優れた性能の波長平坦型光カプラを得ることができる。
【００３６】
次いで、この発明の波長平坦型光カプラについて説明する。
この発明の波長平坦型光カプラの１つの態様は、所定の光ファイバについて、所定範囲内の挿入損失で偏波依存性が最小となる溶融延伸条件を設定し、
二本以上の前記光ファイバの少なくとも一本の光ファイバに予備延伸を施し、前記二本以上の光ファイバを互いに撚り合わせ、拠り合わせた前記二本以上の光ファイバに、設定された前記溶融延伸条件を満たすように溶融延伸して形成された結合領域を備えた波長平坦型光カプラである。
即ち、この発明の波長平坦型光カプラは、上述した特長のある製造方法によって、製造された光カプラカプラである。
【００３７】
次に、この発明の波長平坦型光カプラを実施例によって更に説明する。
【実施例】
【００３８】
上述したように、先ず、溶融延伸条件を設定した。即ち、下記の式で定義される挿入損失差に対して、挿入損失、偏波依存性を求め：挿入損失差＝（１３１０nmにおける挿入損失）−（１５５０nmにおける挿入損失）、次いで、挿入損失の許容範囲内で偏波依存性が最小となるように溶融延伸条件を設定する。
二本の光ファイバを互いに拠り合せて結合領域を溶融延伸した。この際、二本の光ファイバの一方の光ファイバを延伸（予備延伸）して、他方の光ファイバよりも細径化した。溶融延伸を行いながら光を入射し（入射する光の波長は１３１０nmを使用した）、上述した溶融延伸条件を満たすように結合長を設定して溶融延伸を行った。
【００３９】
先ず、光カプラの波長と挿入損失、および、波長と偏波依存性を調べた。
図４は、ポート１−２の場合の光カプラの波長依存性（波長と挿入損失の関係）を示す図である。
【００４０】
図４に示すように、サンプル１から１１における光カプラの波長と挿入損失の関係を調べた。その結果、サンプル１では、波長１２７０nmから波長１３５０nmにおいては、サンプル１では、挿入損失は、０．４９dB、０．５１dB、０．５dB、０．４８dB、０．５dBと推移し、波長１５１０nmから波長１５９０nmにおいては、０．４dB、０．４２dB、０．４dB、０．４２dB、０．３８dB、０．３９dBと推移している。
サンプル２では、挿入損失は、波長１２７０nmから波長１３５０nmにおいては、０．５５dB、０．５５dB、０．５５dB、０．５８dB、０．５８dBと推移し、波長１５１０nmから波長１５９０nmにおいては、０．５dB、０．５dB、０．５dB、０．４２dB、０．５dBと推移している。
【００４１】
サンプル３から１１においても、同様に、挿入損失は、波長１２７０nmから波長１３５０nmおよび波長１５１０nmから波長１５９０nmにおいて、概ね０．４ｄBから０．６ｄBの間でフラットに推移している。
【００４２】
図６は、ポート１−２の場合の光カプラの偏波依存性（波長と偏波損失の関係）を示す図である。
図６に示すように、サンプル１から１１における光カプラの偏波依存性（波長と偏波損失の関係）を調べた。その結果、サンプル１では、偏波損失は、波長１２７０nmから波長１３５０nmにおいては、０．００５dB、０．００９dB、０．０１dB、０．０１dB、０．００５dBと推移し、波長１５１０nmから波長１５９０nmにおいては、０．１８dB、０．０２dB、０．０３dB、０．０１dB、０．０１８dBと推移している。
【００４３】
サンプル２では、偏波損失は、波長１２７０nmから波長１３５０nmにおいては、０．０１dB、０．０１dB、０．０１７dB、０．０２dB、０．０１dBと推移し、波長１５１０nmから波長１５９０nmにおいては、０．０１４dB、０．０１８dB、０．０２７dB、０．０２２dB、０．０２dBと推移している。
サンプル３から１１においても、偏波損失は、同様に、波長１２７０nmから波長１３５０nmにおいて、概ね０．００から０．０２dBの間で推移し、波長１５１０nmから波長１５９０nmにおいて、概ね０．００から０．０４ｄBの間で推移している。
【００４４】
次に、ポート１−３の場合の光カプラの波長依存性および偏波依存性を示す。
図５は、ポート１−３の場合の光カプラの波長依存性（波長と挿入損失の関係）を示す図である。波長１２７０nmから波長１３５０nmにおいては、サンプル１では、挿入損失は、１０．３dB、１０．２８dB、１０．１８dB、１０．１９dB、１０．２dBと推移し、波長１５１０nmから波長１５９０nmにおいては、１０．５５dB、１０．７dB、１０．７dB、１０．８dB、１０．９８dB、１１．０dBと推移している。
【００４５】
サンプル２から１１において、挿入損失は、波長１２７０nmから波長１３５０nmにおいては、サンプル１と概ね同じような傾向が現われている。波長１５１０nmから波長１５９０nmにおいては、挿入損失に差が現われている。
【００４６】
図７は、ポート１−３の場合の光カプラの偏波依存性（波長と偏波損失の関係）を示す図である。
サンプル１では、偏波損失は、波長１２７０nmから波長１３５０nmにおいては、０．０５５dB、０．０５８dB、０．０６dB、０．０７dB、０．０８dBと推移し、波長１５１０nmから波長１５９０nmにおいては、０．１８dB、０．１９dB、０．２１dB、０．２２dB、０．２３dB、０．２５dBと推移している。
【００４７】
上述した図５から挿入損失差と挿入損失との関係を求めた。それを図２に示す。更に、上述した図７から挿入損失差と偏波依存損失との関係を求めた。それを図３に示す。
図２および図３を参照して説明したように、１３１０nm帯、１５５０nm帯において結合比がほぼ９０：１０となっているが、波長平坦性が良い光カプラの偏波依存性は必ずしも小さくなっていないことがわかる。
【００４８】
従って、製造中に波長１３１０nmで監視しながら、結合領域の長さを延伸し、所定の挿入損失、即ち、製造許容範囲内の挿入損失、かつ偏波依存損失を最も小さくなるところで延伸を停止する。このようにして、優れた性能の波長平坦型光カプラを製造することができる。
【産業上の利用可能性】
【００４９】
上述したように、この発明によると、挿入損失（波長依存性）だけでなく、偏波依存損失（偏波依存性）を考慮して、溶融延伸の結合領域長を設定するので、優れた性能の波長平坦型光カプラを提供することができ、産業上利用価値が高い。
【図面の簡単な説明】
【００５０】
【図１】図１は、この発明の溶融延伸条件を説明する図である。
【図２】図２は、結合比が９０：１０のときの挿入損失差に対応する挿入損失を示すグラフである。
【図３】図３は、結合比が９０：１０のときの挿入損失差に対応する偏波依存性を示すグラフである。
【図４】図４は、ポート１−２の場合の光カプラの波長依存性（波長と挿入損失の関係）を示す図である。
【図５】図５は、ポート１−３の場合の光カプラの波長依存性（波長と挿入損失の関係）を示す図である。
【図６】図６は、ポート１−２の場合の光カプラの偏波依存性（波長と偏波損失の関係）を示す図である。
【図７】図７は、ポート１−３の場合の光カプラの偏波依存性（波長と偏波損失の関係）を示す図である。
【図８】図８は、結合比が８０：２０のときの挿入損失差に対応する挿入損失を示すグラフである。
【図９】図９は、結合比が８０：２０のときの挿入損失差に対応する偏波依存性を示すグラフである。
【図１０】図１０は、結合比が５０：５０のときの挿入損失差に対応する挿入損失を示すグラフである。
【図１１】図１１は、結合比が５０：５０のときの挿入損失差に対応する偏波依存性を示すグラフである。
【図１】
0004615201.tif 000002
【図２】
0004615201.tif 000003
【図３】
0004615201.tif 000004
【図４】
0004615201.tif 000005
【図５】
0004615201.tif 000006
【図６】
0004615201.tif 000007
【図７】
0004615201.tif 000008
【図８】
0004615201.tif 000009
【図９】
0004615201.tif 000010
【図１０】
0004615201.tif 000011
【図１１】
0004615201.tif 000012